(2) JP 2017-66265 A 2017.4.6 【特許請求の範囲】 【請求項１】 フィルムの幅が４０００ｍｍ以上のポリエステルフィルムを巻き取ってなるポリエステル フィルムロールであって、幅⽅向全域において結晶サイズχｃが５．３〜５．６ｎｍであ ることを特徴とする太陽電池バックシート⽤ポリエステルフィルムロール。  １２５℃、相対湿度１００％の環境下、６０時間処理後の破断伸度保持率がフィルムの 流れ⽅向５０％以上、フィルムの幅⽅向４６％以上であることを特徴とする請求項１に記 載の太陽電池バックシート⽤ポリエステルフィルムロール。  ＩＳＯ法クロスカット試験評価によるコート密着指数がＣＬＡＳＳ０（カット線上のわ ずかな剥がれのみ）であることを特徴とする請求項１または２に記載の太陽電池バックシ ート⽤ポリエステルフィルムロール。  フィルム上の任意の１点の配向⾓が０〜４５°であることを特徴とする請求項１〜３の いずれかに記載の太陽電池バックシート⽤ポリエステルフィルムロール。  フィルムのカルボキシル末端基量が２０当量／ｔ以下、固有粘度が０．６５以上である ことを特徴とする請求項１〜４のいずれかに記載の太陽電池バックシート⽤ポリエステル フィルムロール。  フィルムの結晶化ピーク温度（Ｔｍｅｔａ値）がＤＳＣ測定で２１０〜２２０℃である ことを特徴とする請求項１〜５のいずれかに記載の太陽電池バックシート⽤ポリエステル フィルムロール。 フィルムの幅が４０００ｍｍ以上のポリエステルフィルムであって、幅⽅向全域において 結晶サイズχｃが５．３〜５．６ｎｍであることを特徴とする太陽電池バックシート⽤ポ リエステルフィルム。 【発明の詳細な説明】 【技術分野】 本発明は、耐加⽔分解性、コート密着性を有するポリエステルフィルムに関するものであ り、特に太陽電池バックシート⽤途に好適に使⽤される。 【背景技術】  ポリエステル（特にポリエチレンテレフタレートや、ポリエチレン２，６−ナフタレン ジカルボキシレートなど）樹脂は機械特性、熱特性、耐薬品性、電気特性、成形性に優れ 、様々な⽤途に⽤いられている。そのポリエステルをフィルム化したポリエステルフィル ム、中でも⼆軸配向ポリエステルフィルムは、その機械的特性、電気的特性などから、太 陽電池バックシート、給湯器モーター⽤電気絶縁材料や、ハイブリッド⾞などに使⽤され るカーエアコン⽤モーターや駆動モーター⽤などの電気絶縁材料、磁気記録材料や、コン デンサ⽤材料、包装材料、建築材料、写真⽤途、グラフィック⽤途、感熱転写⽤途などの 各種⼯業材料として使⽤されている。  これらの⽤途のうち、特に太陽電池バックシート⽤途では、⻑期にわたり過酷な環境下 で使⽤されるため、耐加⽔分解性の向上が求められている。特許⽂献１に記載のポリエス テルフィルムはポリエステル重合⼯程でリン酸アルカリ⾦属塩の添加、熱量測定（ＤＳＣ ）によりもとめられる微⼩吸熱ピーク温度Ｔｍｅｔａを２２０℃以上とすることで⽣産性 と耐加⽔分解性の優れたポリエステルフィルムを提供している。 また、特許⽂献２記載のポリエステルフィルムはポリビニルアルコール系樹脂と架橋剤か 【０００３】 【０００２】 【０００１】 【請求項７】 【請求項６】 【請求項５】 【請求項４】 【請求項３】 【請求項２】